(57)【要約】【課題】耐熱性、動特性に優れるとともに、加硫成形時の可塑剤のブリードに起因する融着不良、成形不良を解消することができる防振ゴム組成物を提供する。【解決手段】下記の（Ａ）および（Ｂ）成分とともに、下記の（Ｃ）成分を含有する防振ゴム組成物であって、（Ｃ）成分の配合量が、（Ａ）成分１００重量部に対して５〜２０重量部の範囲である防振ゴム組成物とする。（Ａ）キサントゲン変性クロロプレンゴム。（Ｂ）可塑剤。（Ｃ）アミン系シランカップリング剤、エポキシ系シランカップリング剤、ビニル系シランカップリング剤、メルカプト系シランカップリング剤およびスルフィド系シランカップリング剤からなる群から選ばれた少なくとも一つのシランカップリング剤で表面処理されたシリカ。【選択図】なし【特許請求の範囲】
【請求項１】
下記の（Ａ）および（Ｂ）成分とともに、下記の（Ｃ）成分を含有する防振ゴム組成物であって、（Ｃ）成分の配合量が、（Ａ）成分１００重量部に対して５〜２０重量部の範囲であることを特徴とする防振ゴム組成物。
（Ａ）キサントゲン変性クロロプレンゴム。
（Ｂ）可塑剤。
（Ｃ）アミン系シランカップリング剤、エポキシ系シランカップリング剤、ビニル系シランカップリング剤、メルカプト系シランカップリング剤およびスルフィド系シランカップリング剤からなる群から選ばれた少なくとも一つのシランカップリング剤で表面処理されたシリカ。
【請求項２】
上記（Ｃ）成分の可塑剤吸着速さが１０秒以内を示すものである、請求項１記載の防振ゴム組成物。
【請求項３】
上記（Ｃ）成分が、アミン系シランカップリング剤で表面処理されたシリカである請求項１または２記載の防振ゴム組成物。
【請求項４】
上記（Ｃ）成分が、シランカップリング剤で表面処理されたシリチンである、請求項１〜３のいずれか一項に記載の防振ゴム組成物。
【請求項５】
請求項１〜４のいずれか一項に記載の防振ゴム組成物の加硫体。
【発明の詳細な説明】
【技術分野】
【０００１】
本発明は、防振ゴム組成物に関するものであり、詳しくは、自動車のエンジンを支持し、かつその振動伝達を抑制するためのエンジンマウント等に使用される防振ゴム組成物に関するものである。
【背景技術】
【０００２】
自動車用エンジンマウント等の防振ゴムの材料として使用されるゴム組成物（防振ゴム組成物）の開発において、従来の天然ゴムに代えて、合成ゴムであるクロロプレンゴムの使用が検討されている（特許文献１および２参照）。
【先行技術文献】
【特許文献】
【０００３】
【特許文献１】特許第３８５２１７１号公報
【特許文献２】特許第３９５７４２５号公報
【発明の概要】
【発明が解決しようとする課題】
【０００４】
防振ゴム組成物に使用されるクロロプレンゴムとしては、非変性のクロロプレンゴムが一般的であるが、近年、変性クロロプレンゴムの使用も検討されている。本発明者らは、各種の変性クロロプレンゴムのなかでも、キサントゲン変性クロロプレンゴムが、硫黄変性クロロプレンゴムよりも耐熱性に優れるといった利点や、メルカプト変性クロロプレンゴムよりも動特性に優れるといった利点を有するとの知見を得たことから、防振ゴム組成物のポリマーとしてキサントゲン変性クロロプレンゴムを使用することを検討した。
【０００５】
しかしながら、キサントゲン変性クロロプレンゴムは、他のクロロプレンゴムに比べ、防振ゴム組成物に一般的に配合される可塑剤に対するなじみ（混合性）が非常に悪いといった欠点がある。このように可塑剤とのなじみが悪いと、例えば射出成形によりゴム組成物を加硫する際、ミルフィーユのように層状になり、融着不良や成形不良が生じる。このようになる理由は、本発明者らの検討によれば、上記射出成形時にゴム組成物が高温の金型に接した際、その接触部分が瞬間的に加硫してゴム層となるが、上記混合性の悪さから、ゴム層に焼けが生じるとともにゴム層表面に可塑剤がブリードして層状となり、さらにその可塑剤層の上から、次々、ゴムが射出成形されることにより、可塑剤層とゴム層との積層が繰り返されるためと考えられる。また、上記のような融着不良や成形不良は、成形後のゴム加硫体において、破壊の起点となるおそれもある。
【０００６】
従来、上記のようなゴムの加硫成形時のブリードやゴム焼けを抑制する手法は、加硫温度を低くする等の手法しかなく、そのため、製造時間の短縮化や製品性の点で、改善が求められている。また、ブリードしにくい特殊な可塑剤を使用するといった手法も検討されているが、この手法では、ゴム特性を落とすおそれがあるため、可塑剤は変えずにブリードを抑制する手法が求められている。また、可塑剤の配合量を抑えるといった手法も検討されているが、練り加工性、ゴムの流れ性に支障が生じるため、この手法によらずにブリードを抑制する手法が求められている。
【０００７】
本発明は、このような事情に鑑みなされたもので、耐熱性、動特性に優れるとともに、加硫成形時の可塑剤のブリードに起因する融着不良、成形不良を解消することができる防振ゴム組成物の提供をその目的とする。
【課題を解決するための手段】
【０００８】
上記の目的を達成するために、本発明の防振ゴム組成物は、下記の（Ａ）および（Ｂ）成分とともに、下記の（Ｃ）成分を含有する防振ゴム組成物であって、（Ｃ）成分の配合量が、（Ａ）成分１００重量部に対して５〜２０重量部の範囲であるという構成をとる。
（Ａ）キサントゲン変性クロロプレンゴム。
（Ｂ）可塑剤。
（Ｃ）アミン系シランカップリング剤、エポキシ系シランカップリング剤、ビニル系シランカップリング剤、メルカプト系シランカップリング剤およびスルフィド系シランカップリング剤からなる群から選ばれた少なくとも一つのシランカップリング剤で表面処理されたシリカ。
【０００９】
本発明者らは、前記課題を解決するため鋭意研究を重ねた。その研究の過程で、耐熱性、動特性に優れるキサントゲン変性クロロプレンゴムをポリマーとする防振ゴム組成物において、その加硫時の可塑剤のブリードを抑えるため、可塑剤の吸着作用に優れた成分材料をゴム組成物中に配合することを想起した。そして、上記作用を有する成分材料であって、キサントゲン変性クロロプレンゴムのゴム特性に影響を与えずに、キサントゲン変性クロロプレンゴムと可塑剤とのなじみ（混合性）の悪さを改善することが可能なものについて各種研究を重ねた。その結果、アミン系シランカップリング剤等の特定のシランカップリング剤で表面処理されたシリカを特定の範囲内で配合すると、キサントゲン変性クロロプレンゴムとの組み合わせにおいて、ゴム物性を低下させることなく、加硫成形時の可塑剤のブリードに起因する融着不良、成形不良の問題を、悉く解消することができるようになることを突き止め、本発明に到達した。
【発明の効果】
【００１０】
このように、本発明の防振ゴム組成物は、キサントゲン変性クロロプレンゴム（Ａ成分）と、可塑剤（Ｂ成分）とともに、アミン系シランカップリング剤等の特定のシランカップリング剤で表面処理されたシリカ（Ｃ成分）を特定量配合してなるものである。そのため、本発明の防振ゴム組成物は、耐熱性、動特性に優れるとともに、加硫成形時の可塑剤のブリードに起因する融着不良、成形不良を解消することができる。また、このゴム組成物により、射出成形を良好に行うことができ、さらに、成形後のゴム加硫体におけるゴム破壊の問題を解消することができる。
【００１１】
特に、上記シリカ（Ｃ成分）の可塑剤吸着速さが１０秒以内を示すものであると、加硫成形時の可塑剤のブリードに起因する融着不良、成形不良の問題を、より解消することができる。
【００１２】
また、上記シリカ（Ｃ成分）が、シランカップリング剤で表面処理されたシリチンであると、加硫成形時の可塑剤のブリードに起因する融着不良、成形不良の問題を、より解消することができる。
【発明を実施するための形態】
【００１３】
つぎに、本発明の実施の形態を詳しく説明する。
【００１４】
本発明の防振ゴム組成物は、キサントゲン変性クロロプレンゴム（Ａ成分）と、可塑剤（Ｂ成分）と、特定のシランカップリング剤で表面処理されたシリカ（Ｃ成分）とを配合してなるものであり、そのシリカの配合量が特定の範囲に設定されている。
【００１５】
上記キサントゲン変性クロロプレンゴム（Ａ成分）は、例えば、クロロプレン単量体等を乳化重合してクロロプレンゴムを調製する際に使用する分子量調節剤として、アルキルキサントゲン化合物を用いることにより、得ることができる。
【００１６】
上記アルキルキサントゲン化合物としては、例えば、ジメチルキサントゲンジスルフィド、ジエチルキサントゲンジスルフィド、ジイソプロピルキサントゲンジスルフィド、ジイソブチルキサントゲンジスルフィド等があげられる。これらは単独でもしくは二種以上併せて用いられる。
【００１７】
なお、上記乳化重合の際に、クロロプレン単量体以外に、必要に応じ、クロロプレンと共重合可能な他の単量体を加えてもよい。上記他の単量体としては、例えば、２，３−ジクロロ−１，３−ブタジエン、１−クロロ−１，３−ブタジエン、硫黄、スチレン、アクリロニトリル、メタクリロニトリル、イソプレン、ブタジエン並びにアクリル酸、メタクリル酸及びこれらのエステル類等があげられる。
【００１８】
また、上記乳化重合は、通常、重合開始剤の存在下で行われる。上記重合開始剤としては、例えば、過硫酸カリウム、過硫酸アンモニウム、過硫酸ナトリウム、過酸化水素、ｔ−ブチルハイドロパーオキサイドなどの有機過酸化物類等があげられる。
【００１９】
また、上記乳化重合に使用される乳化剤は、例えば、炭素数が６〜２２の飽和または不飽和の脂肪酸のアルカリ金属塩、ロジン酸または不均化ロジン酸のアルカリ金属塩、β−ナフタレンスルホン酸のホルマリン縮合物のアルカリ金属塩等があげられる。
【００２０】
また、上記乳化重合の重合温度は、重合温度は０〜５０℃であることが好ましく、更に２０〜５０℃であることが好ましい。また、モノマーの最終転化率は、６０〜９０％の範囲に入るように行うことが好ましく、この転化率に達した時点で重合禁止剤を少量添加して重合を停止させる。
【００２１】
上記重合禁止剤としては、例えば、チオジフェニルアミン、４−ターシャリーブチルカテコール、２，２−メチレンビス−４−メチル−６−ターシャリーブチルフェノール等があげられる。
【００２２】
上記乳化重合において未反応の単量体は、例えば、スチームストリッピング法によって除去することができる。その後、ラテックスのｐＨを調整し、常法の凍結凝固、水洗、熱風乾燥等を行うことにより、重合体であるキサントゲン変性クロロプレンゴムを単離することができる。
【００２３】
つぎに、上記キサントゲン変性クロロプレンゴム（Ａ成分）とともに用いられる可塑剤（Ｂ成分）としては、例えば、ナフテン系オイル，パラフィン系オイル，アロマ系オイル等のプロセスオイル、石油アスファルト、ナタネ油、アマニ油、ヒマシ油、ヤシ油等があげられる。これらは単独でもしくは二種以上併せて用いられる。
【００２４】
上記可塑剤（Ｂ成分）の配合量は、上記キサントゲン変性クロロプレンゴム（Ａ成分）１００重量部（以下、「部」と略す）に対して、３〜３０部の範囲が好ましく、より好ましくは５〜２０部の範囲である。すなわち、可塑剤の配合量が上記範囲よりも少ないと、所望の練り加工性、ゴムの流れ性が得られず、逆に上記範囲を超えると、可塑剤がブリードし、接着不良、成形不良等、製造上の問題を生じるからである。
【００２５】
つぎに、上記（Ａ）および（Ｂ）成分とともに用いられる、特定のシランカップリング剤で表面処理されたシリカ（以下、適宜「表面処理シリカ」と略す。）（Ｃ成分）としては、アミン系シランカップリング剤、エポキシ系シランカップリング剤、ビニル系シランカップリング剤、メルカプト系シランカップリング剤およびスルフィド系シランカップリング剤からなる群から選ばれた少なくとも一つのシランカップリング剤で表面処理されたシリカが用いられる。なかでも、本発明の防振ゴム組成物が、より動特性に優れるようになることから、アミン系シランカップリング剤で表面処理されたシリカが好ましい。
【００２６】
また、上記表面処理シリカ（Ｃ成分）としては、その可塑剤吸着速さが１０秒以内を示すものが、加硫成形時の可塑剤のブリードに起因する融着不良、成形不良の問題を、より解消することができることから、好ましい。なお、上記可塑剤吸着速さは、例えば、可塑剤１００ｇに対し、フィラー（表面処理シリカ）１０ｇを投入した際、その可塑剤の液面下にフィラーが沈みはじめるまでの時間を測定することにより求められる。
【００２７】
そして、上記（Ｃ）成分の表面処理に使用されるアミン系シランカップリング剤としては、例えば、３−アミノプロピルトリエトキシシラン、３−アミノプロピルトリメトキシシラン、Ｎ−（２−アミノエチル）−３−アミノプロピルトリメトキシシラン、Ｎ−（２−アミノエチル）−３−アミノプロピルメチルジメトキシシラン、３−（Ｎ−フェニル）アミノプロピルトリメトキシシラン等があげられる。これらは単独でもしくは二種以上併せて用いられる。
【００２８】
また、上記（Ｃ）成分の表面処理に使用されるエポキシ系シランカップリング剤としては、例えば、２−（３，４−エポキシシクロヘキシル）エチルトリメトキシシラン、３−グリシドキシプロピルトリメトキシシラン、３−グリシドキシプロピルメチルジエトキシシラン、３−グリシドキシプロピルトリエトキシシラン、３−グリシドキシプロピルメチルジメトキシシラン等があげられる。これらは単独でもしくは二種以上併せて用いられる。
【００２９】
また、上記（Ｃ）成分の表面処理に使用されるビニル系シランカップリング剤としては、例えば、ビニルトリエトキシシラン、ビニルトリメトキシシラン、ビニル・トリス（β−メトキシエトキシ）シラン、ビニルジメチルクロロシラン、ビニルトリクロロシラン、ビニルトリイソプロポキシシラン、ビニルトリス（２−メトキシエトキシ）シラン等があげられる。これらは単独でもしくは二種以上併せて用いられる。
【００３０】
また、上記（Ｃ）成分の表面処理に使用されるメルカプト系シランカップリング剤としては、例えば、３−メルカプトプロピルトリメトキシシラン、３−メルカプトプロピルトリエトキシシラン等があげられる。これらは単独でもしくは二種以上併せて用いられる。
【００３１】
また、上記（Ｃ）成分の表面処理に使用されるスルフィド系シランカップリング剤としては、例えば、ビス−（３−（トリエトキシシリル）−プロピル）−ジスルフィド、ビス（３−トリエトキシシリルプロピル）トリスルフィド、ビス−（３−（トリエトキシシリル）−プロピル）−テトラスルフィド、ビス（３−トリメトキシシリルプロピル）ジスルフィド、ビス（２−トリエトキシシリルエチル）テトラスルフィド、ビス（２−トリメトキシシリルエチル）テトラスルフィド、ビス（３−トリエトキシシリルプロピル）ジスルフィド、３−トリメトキシシリルプロピル−Ｎ，Ｎ−ジメチルチオカルバモイルテトラスルフィド、３−トリエトキシシリルプロピル−Ｎ，Ｎ−ジメチルチオカルバモイルテトラスルフィド、２−トリエトキシシリルエチル−Ｎ，Ｎ−ジメチルチオカルバモイルテトラスルフィド、２−トリメトキシシリルエチル−Ｎ，Ｎ−ジメチルチオカルバモイルテトラスルフィド、３−トリメトキシシリルプロピルベンゾチアゾリルテトラスルフィド、３−トリエトキシシリルプロピルベンゾチアゾールテトラスルフィド、３−トリエトキシシリルプロピルメタクリレートモノスルフィド、３−トリメトキシシリルプロピルメタクリレートモノスルフィド等があげられる。これらは単独でもしくは二種以上併せて用いられる。
【００３２】
また、上記表面処理の対象となるシリカは、乾式シリカ等、特に限定されるものではないが、加硫成形時の可塑剤のブリードに起因する融着不良、成形不良の問題を、より解消することができることから、シリチンが好ましく用いられる。
【００３３】
また、本発明の防振ゴム組成物における上記表面処理シリカ（Ｃ成分）の配合量は、キサントゲン変性クロロプレンゴム（Ａ成分）１００部に対して、５〜２０部の範囲であり、好ましくは５〜１０部の範囲である。すなわち、この範囲内で上記表面処理シリカを配合すると、ゴム物性を低下させることなく、加硫成形時の可塑剤のブリードに起因する融着不良、成形不良の問題を解消することができるからである。
【００３４】
また、本発明の防振ゴム組成物においては、上記（Ａ）〜（Ｃ）成分とともに、補強材、加硫促進剤、加硫促進助剤、老化防止剤、受酸剤等を必要に応じて適宜に配合しても差し支えない。
【００３５】
上記補強材としては、例えば、カーボンブラック、炭酸カルシウム、タルク、クレー等があげられる。
【００３６】
また、上記補強材の配合量は、上記キサントゲン変性クロロプレンゴム（Ａ成分）１００部に対して、５〜１００部の範囲が好ましく、特に好ましくは１０〜７０部の範囲である。
【００３７】
上記加硫促進剤としては、例えば、チアゾール系，スルフェンアミド系，チウラム系，アルデヒドアンモニア系，アルデヒドアミン系，グアニジン系，チオウレア系等の加硫促進剤があげられる。これらは単独でもしくは二種以上併せて用いられる。
【００３８】
また、上記加硫促進剤の配合量は、上記キサントゲン変性クロロプレンゴム（Ａ成分）１００部に対して、０．１〜１０部の範囲が好ましく、特に好ましくは０．３〜５部の範囲である。
【００３９】
上記加硫促進助剤としては、例えば、酸化亜鉛、活性亜鉛華、ステアリン酸等があげられる。これらは単独でもしくは二種以上併せて用いられる。
【００４０】
また、上記加硫促進助剤の配合量は、上記キサントゲン変性クロロプレンゴム（Ａ成分）１００部に対して、０．１〜１０部の範囲が好ましく、特に好ましくは０．３〜５部の範囲である。
【００４１】
上記老化防止剤としては、例えば、カルバメート系老化防止剤、フェニレンジアミン系老化防止剤、フェノール系老化防止剤、ジフェニルアミン系老化防止剤、キノリン系老化防止剤、イミダゾール系老化防止剤、ワックス類等があげられる。これらは単独でもしくは二種以上併せて用いられる。
【００４２】
また、上記老化防止剤の配合量は、上記キサントゲン変性クロロプレンゴム（Ａ成分）１００部に対して、０．１〜１０部の範囲が好ましく、特に好ましくは０．５〜５部の範囲である。
【００４３】
上記受酸剤としては、例えば、酸化マグネシウム、ハイドロタルサイト類、ゼオライト類、水酸化アルミニウム、酸化カルシウム、水酸化カルシウム、酸化アルミニウム、炭酸カルシウム、ケイ酸カルシウム、塩基性二酸化ケイ素、水酸化マグネシウム等があげられる。これらは単独でもしくは２種以上併せて用いられる。
【００４４】
また、上記受酸剤の配合量は、上記キサントゲン変性クロロプレンゴム（Ａ成分）１００部に対して、１〜１０部の範囲が好ましく、特に好ましくは２〜５部の範囲である。
【００４５】
本発明の防振ゴム組成物は、例えば、つぎのようにして調製することができる。すなわち、上記キサントゲン変性クロロプレンゴム（Ａ成分）と、可塑剤（Ｂ成分）と、表面処理シリカ（Ｃ成分）と、必要に応じて、補強材，加硫促進剤，加硫促進助剤，老化防止剤，受酸剤等とを配合し、これらを、ロール、ニーダー、バンバリーミキサー、二軸混練押出機等の混練機を用いて混練（１００〜１３０℃で、３〜５分間）することにより、目的とする防振ゴム組成物を得ることができる。その後、得られた防振ゴム組成物を、射出成形、注型成形等の成形方法に従い、金型等の型に流し込み、高温（１５０〜１７０℃）で５〜３０分間、加硫することにより防振ゴム（加硫体）を作製することができる。
【００４６】
上記のように、本発明の防振ゴム組成物は、キサントゲン変性クロロプレンゴムをポリマーとするものである。キサントゲン変性クロロプレンゴムは、耐熱性、動特性に優れるが、その反面、加硫成形時（特に射出成形時）の可塑剤のブリードに起因する融着不良、成形不良が従来問題視されてきた。しかしながら、上記のようにして得られた本発明の防振ゴム組成物は、たとえ射出成形を行っても、これらの問題が生じない。そのため、製造時間の短縮化、製品性等の点で優れている。
【００４７】
また、上記問題が解決されたことから、ゴム加硫体におけるゴム破壊の問題も解消することができる。このことから、本発明の防振ゴム組成物は、自動車の車両等に用いられるエンジンマウント、スタビライザブッシュ、サスペンションブッシュ等の防振ゴム材料として好ましく用いられる。
【実施例】
【００４８】
つぎに、実施例について比較例と併せて説明する。ただし、本発明は、これら実施例に限定されるものではない。
【００４９】
まず、実施例および比較例に先立ち、下記に示す材料を準備した。
【００５０】
〔キサントゲン変性クロロプレンゴム（Ａ成分）〕
電気化学工業社製、ＤＣＲ−６６
【００５１】
〔メルカプト変性クロロプレンゴム〕
電気化学工業社製、ＤＣＲ−３５
【００５２】
〔受酸剤〕
協和化学工業社製、協和マグ＃１５０
【００５３】
〔加硫促進助剤(i)〕
花王社製、ルーナックＳ３０
【００５４】
〔老化防止剤〕
精工化学社製、オゾノン６Ｃ
【００５５】
〔カーボンブラック〕
東海カーボン社製、シーストＳＯ
【００５６】
〔可塑剤（Ｂ成分）〕
セバシン酸ジオクチル（ＤＯＳ）
【００５７】
〔表面処理シリカ(i)（Ｃ成分）〕
アミン系シランカップリング剤（３−アミノプロピルトリエトキシシラン）で表面処理されたシリチン（ホフマンミネラル社製、ＡＫＴＩＳＩＬ  ＡＭ）
【００５８】
〔表面処理シリカ(ii)（Ｃ成分）〕
エポキシ系シランカップリング剤（３−グリシドキシプロピルトリメトキシシラン）で表面処理されたシリチン（ホフマンミネラル社製、ＡＫＴＩＳＩＬ  ＥＭ）
【００５９】
〔表面処理シリカ(iii)（Ｃ成分）〕
ビニル系シランカップリング剤（ビニルトリエトキシシラン）で表面処理されたシリチン（ホフマンミネラル社製、ＡＫＴＩＳＩＬ  ＶＭ５６）
【００６０】
〔表面処理シリカ(iv)（Ｃ成分）〕
メルカプト系シランカップリング剤（３−メルカプトプロピルトリエトキシシラン）で表面処理されたシリチン（ホフマンミネラル社製、ＡＫＴＩＳＩＬ  ＭＭ）
【００６１】
〔表面処理シリカ(v)（Ｃ成分）〕
スルフィド系シランカップリング剤（ビス−（３−（トリエトキシシリル）−プロピル）−テトラスルフィド）で表面処理されたシリチン（ホフマンミネラル社製、ＡＫＴＩＳＩＬ  ＰＦ２１６）
【００６２】
〔表面処理シリカ(vi)（Ｃ成分）〕
スルフィド系シランカップリング剤（ビス−（３−（トリエトキシシリル）−プロピル）−テトラスルフィド）で表面処理されたシリカ（デグッサ社製、カプシル８１１３）
【００６３】
〔シリカ(i)〕
シリカ（東ソーシリカ社製、ニップシールＶＮ３）
【００６４】
〔シリカ(ii)〕
シリカ（東ソーシリカ社製、ニップシールＥ７４３）
【００６５】
〔加硫促進助剤(ii)〕
酸化亜鉛２種
【００６６】
〔加硫促進剤(i)〕
三新化学工業社製、サンセラー２２Ｃ
【００６７】
〔加硫促進剤(ii)〕
住友化学社製、ソクシノールＣＺ
【００６８】
〔実施例１〕
キサントゲン変性クロロプレンゴム１００部と、受酸剤４部と、加硫促進助剤(i)０．５部と、老化防止剤１部と、カーボンブラック３０部と、可塑剤１０部と、表面処理シリカ(i)１０部とを配合し、これらを、バンバリーミキサーによって、１４０℃で５分間混練した。つぎに、これに、加硫促進助剤(ii)５部と、加硫促進剤(i)２部と、加硫促進剤(ii)０．５部とを配合し、オープンロールを用いて、６０℃で５分間混練することにより、防振ゴム組成物を調製した。
【００６９】
〔実施例２〜９、比較例１〜５〕
後記の表１〜表３に示すように、各成分の配合量等を変更する以外は、実施例１に準じて、防振ゴム組成物を調製した。
【００７０】
このようにして得られた実施例および比較例の防振ゴム組成物に関し、下記の基準に従って、各特性の測定・評価を行った。その結果を、後記の表１〜表３に併せて示した。
【００７１】
〔可塑剤吸着速さ〕
可塑剤（ＤＯＳ）１００ｇに対し、各防振ゴム組成物に使用されているフィラー（シリカ）１０ｇを投入した際、その可塑剤の液面下にフィラーが沈みはじめるまでの時間を測定した。そして、その時間が１０秒以内であるものを○、１０秒より長くかかったものを×と評価した。
【００７２】
〔可塑剤吸収性〕
可塑剤（ＤＯＳ）１００ｇに対し、各防振ゴム組成物に使用されているフィラー（シリカ）１０ｇを投入し、１分間撹拌した。そして、可塑剤とフィラーがなじんでペースト状になるものを○、可塑剤とフィラーが分離しペースト状にならないものを×と評価した。
【００７３】
〔ゴム表面ブリード〕
各防振ゴム組成物を、注型成形により１７０℃で３０分間加硫することにより防振ゴム（加硫体）を作製した。そして、その加硫体の表面に可塑剤がブリードアウトし、べたつきがあるものを×、可塑剤のブリードアウトが確認されないものを○と評価した。
【００７４】
〔動倍率〕
各防振ゴム組成物の加硫体から、幅５ｍｍ×長さ３０ｍｍ程度の短冊状の試験片を切り出して、室温（２５℃）にてユービーエム社製のＲｈｅｏｇｅｌ−Ｅ４０００を用い、周波数１００Ｈｚ、歪み０．０５％のときの貯蔵弾性率〔Ｅ'(100Hz*0.05%)〕、および周波数１５Ｈｚ、歪み４．５％のときの貯蔵弾性率〔Ｅ'(15Hz*4.5%)〕をそれぞれ測定した。そして、Ｅ'(100Hz*0.05%)／Ｅ'(15Hz*4.5%)＝動倍率として示した（算定値）。この動倍率の算定値が１.５０以下のものを○、１.５０を超えるものを×と評価した。
【００７５】
【表１】
2013072035.tif 000002
【００７６】
【表２】
2013072035.tif 000003
【００７７】
【表３】
2013072035.tif 000004
【００７８】
上記結果から、実施例のゴム組成物は、その可塑剤とフィラー（シリカ）とのなじみが良く、そのため、可塑剤吸着速さが短時間で、可塑剤吸収性評価にも優れている。また、実施例のゴム組成物の加硫体は、その表面に可塑剤のブリードアウトもみられず、動倍率特性にも優れていることがわかる。
【００７９】
これに対して、比較例１，比較例２では、表面処理されていないシリカを使用している。そして、比較例１のゴム組成物は、実施例のゴム組成物に比べ、可塑剤吸着速さ、ゴム表面ブリード、動倍率の各評価に劣る結果となった。また、比較例２のゴム組成物は、実施例のゴム組成物に比べ、可塑剤吸着速さ、可塑剤吸収性、ゴム表面ブリードの各評価に劣る結果となった。比較例３では、表面処理シリカの使用料が多すぎるため、実施例のゴム組成物に比べ、動倍率の評価に劣る結果となった。比較例４では、表面処理シリカの使用料が少なすぎるため、実施例のゴム組成物に比べ、ゴム表面ブリードの評価に劣る結果となった。比較例５では、メルカプト変性クロロプレンゴムをポリマーに使用しているため、キサントゲン変性クロロプレンゴム変性をポリマーとする実施例のゴム組成物に比べ、動倍率の評価に劣る結果となった。
【産業上の利用可能性】
【００８０】
本発明の防振ゴム組成物は、自動車の車両等に用いられるエンジンマウント、スタビライザブッシュ、サスペンションブッシュ等の防振材料として好ましく用いられるが、それ以外にも、コンピューターのハードディスクの制振ダンパー、洗濯機等の一般家電製品の制振ダンパー、建築・住宅分野における建築用制震壁，制震（制振）ダンパー等の制震（制振）装置および免震装置の用途にも用いることができる。